(57)【要約】  合成ポリイソプレンゴムラテックスを５０℃以上の加熱条件下で攪拌し、遠心分離することにより精製し、得られた精製合成ポリイソプレンゴムラテックスにビニルモノマーを添加してグラフト共重合させることにより、合成ポリイソプレン共重合体を製造する。合成ポリイソプレン共重合体は、合成ポリイソプレンゴム粒子の表面にビニルモノマーがグラフト共重合されてなり、グラフト鎖により形成された厚さ１〜１００ｎｍの連続相中に合成ポリイソプレンゴム粒子が相分離した状態で分散したナノマトリックス構造を有する。
2019138449.tif 000002
【特許請求の範囲】
【請求項１】
合成ポリイソプレンゴムラテックスを５０℃以上の加熱条件下で攪拌し、遠心分離することにより精製すること、及び、
得られた精製合成ポリイソプレンゴムラテックスにビニルモノマーを添加してグラフト共重合させること、
を含む合成ポリイソプレン共重合体の製造方法。
【請求項２】
前記合成ポリイソプレンゴムラテックスが、ロジン系界面活性剤を含む合成ポリイソプレンゴムラテックスである、請求項１に記載の製造方法。
【請求項３】
前記ビニルモノマーが、スチレン系モノマー及びビニルアルコキシシランモノマーからなる群から選択される少なくとも１種である、請求項１又は２に記載の製造方法。
【請求項４】
前記加熱条件が、６０℃以上７０℃以下、又は、８５℃以上１００℃未満である、請求項１〜３のいずれか１項に記載の製造方法。
【請求項５】
合成ポリイソプレンゴム粒子の表面にビニルモノマーがグラフト共重合された合成ポリイソプレン共重合体からなり、グラフト鎖により形成された厚さ１〜１００ｎｍの連続相中に合成ポリイソプレンゴム粒子が相分離した状態で分散したナノマトリックス構造を有する、合成ポリイソプレン共重合体。
【請求項６】
前記ビニルモノマーが、スチレン系モノマー及びビニルアルコキシシランモノマーからなる群から選択される少なくとも１種である、請求項５に記載の合成ポリイソプレン共重合体。
【発明の詳細な説明】
【技術分野】
【０００１】
本発明は、合成ポリイソプレン共重合体及びその製造方法に関するものである。
【背景技術】
【０００２】
従来、ゴムを改質する技術として、ゴムラテックスにスチレン系モノマーやアクリル系モノマーなどのビニルモノマーをグラフト共重合させることが知られている（例えば、特許文献１参照）。【０００３】
また、ナノマトリックス構造を持つ天然ゴムのグラフト共重合体が知られている。例えば、特許文献２には、天然ゴムラテックスを脱蛋白質化した後、天然ゴム粒子表面にビニルモノマーをグラフト共重合させることにより、グラフト鎖により形成された厚さ１〜１００ｎｍの連続相中に天然ゴム粒子が相分離した状態で分散したナノマトリックス構造を持つ天然ゴムグラフト共重合体が得られることが開示されている。
【先行技術文献】
【特許文献】
【０００４】
【特許文献１】日本国特開２００３−０１２７３６号公報
【特許文献２】日本国特開２００４−１５５８８４号公報
【発明の概要】
【発明が解決しようとする課題】
【０００５】
本発明者らは、天然ゴムラテックスに代えて市販の合成ポリイソプレンゴムラテックスを用いて、これにビニルモノマーをグラフト共重合させることにより、ナノマトリックス構造を有する合成ポリイソプレン共重合体を得ることを考えた。【０００６】
しかしながら、市販の合成ポリイソプレンゴムラテックスを用いた場合、室温で遠心分離による精製を行ったゴムラテックスとビニルモノマーとの共重合が進行しづらく、ナノマトリックス構造を有する合成ポリイソプレン共重合体を得ることはできない。【０００７】
本発明の実施形態は、以上の点に鑑み、合成ポリイソプレンゴムラテックスにビニルモノマーをグラフト共重合させることができる新規な製造方法を提供することを目的とする。また、それにより得られるナノマトリックス構造を有する合成ポリイソプレン共重合体を提供することを目的とする。
【課題を解決するための手段】
【０００８】
本発明の実施形態に係る合成ポリイソプレン共重合体の製造方法は、合成ポリイソプレンゴムラテックスを５０℃以上の加熱条件下で攪拌し、遠心分離することにより精製すること、及び、得られた精製合成ポリイソプレンゴムラテックスにビニルモノマーを添加してグラフト共重合させること、を含むものである。【０００９】
本発明の実施形態に係る合成ポリイソプレン共重合体は、合成ポリイソプレンゴム粒子の表面にビニルモノマーがグラフト共重合された合成ポリイソプレン共重合体からなり、グラフト鎖により形成された厚さ１〜１００ｎｍの連続相中に合成ポリイソプレンゴム粒子が相分離した状態で分散したナノマトリックス構造を有するものである。
【発明の効果】
【００１０】
本発明の実施形態によれば、合成ポリイソプレンゴムラテックスにビニルモノマーをグラフト共重合させることができる。また、ナノマトリックス構造を有する合成イソプレングラフト共重合体を得ることができる。
【図面の簡単な説明】
【００１１】
【図１】実施例１〜４に係る合成ポリイソプレン共重合体の作製工程のフローチャート
【図２】実施例４で得られたゴム膜の透過型電子顕微鏡写真
【図３】実施例３と比較例１のゴム膜の引張試験における歪み−応力曲線のグラフ
【図４】実施例５で得られたゴム膜の５０００倍と１００００倍の透過型電子顕微鏡写真
【図５】実施例５で得られたゴム膜の引張試験における歪み−応力曲線のグラフ
【発明を実施するための形態】
【００１２】
以下、本発明の実施に関連する事項について詳細に説明する。
【００１３】
本発明者らは、市販の合成ポリイソプレンゴムラテックスをビニルモノマーとの共重合に先立って精製する際に、加熱条件下で攪拌することにより、合成ポリイソプレンゴムラテックスとビニルモノマーとが共重合しやすくなることを見出した。加熱条件下で攪拌することによりグラフト共重合が進行する理由は明らかでなく、これにより限定されるものではないが、次のように考えられる。
【００１４】
市販の合成ポリイソプレンゴムラテックスを用いた場合における共重合反応が進みにくい１つの仮説として、合成ポリイソプレンゴムラテックスに含まれるロジン系界面活性剤がゴム粒子を覆っていることによる反応の阻害が考えられる。すなわち、下里錠次他「スチレンゴム乳化重合におけるロジン酸セッケン」有機合成化学、第１６巻第１１号（１９５８）、ｐ６３０−６３６に記載され、またＩＳＯ２３０３：２０００にも規定されているように、市販の合成ポリイソプレンゴムラテックスにはロジン系界面活性剤が不可避的に含まれている。ロジン系界面活性剤は軟化点が約８０℃と高いため、遠心分離による精製だけでは除去することが困難である。遠心分離前に加熱して攪拌することにより、ロジン系界面活性剤をゴム粒子表面から除去することができ、そのためグラフト共重合が進行しやすくなると考えられる。
【００１５】
（原料ラテックス）
本実施形態に係る製造方法において、出発原料とする合成ポリイソプレンゴム（ＩＲ）ラテックス（以下、単にＩＲラテックスということがある。）としては、シス−１，４−ポリイソプレンゴムを含むゴムラテックスを用いることができる。
【００１６】
一実施形態として、ＩＲラテックスとしては、例えば、市販のものを用いてもよい。市販のＩＲラテックスは乳化剤としてロジン系界面活性剤を用いて合成されることから、当該ＩＲラテックスにはロジン系界面活性剤が含まれており、そのため、本実施形態による効果が発揮されやすいと考えられる。ロジン系界面活性剤としては、ロジン酸石鹸、不均化ロジン酸石鹸などが挙げられる。ＩＲラテックスに含まれるロジン系界面活性剤の量は、特に限定されず、例えば、合成イソプレンゴム１００質量部に対して０．０５〜２質量部でもよい。
【００１７】
（ＩＲラテックスの精製）
本実施形態では、ＩＲラテックスを５０℃以上の加熱条件下で攪拌し、遠心分離することにより精製する。ＩＲラテックスを５０℃以上で加熱攪拌するにより、ビニルモノマーとの共重合反応を進みやすくすることができる。
【００１８】
上記加熱条件、即ちＩＲラテックスを攪拌する際の加熱温度は、６０℃以上であることが好ましい。後述する実施例に示されているように、共重合反応の反応率は８０℃で低下する傾向があるので、加熱条件としては、６０℃以上７０℃以下、又は、８５℃以上１００℃未満であることが好ましく、より好ましくは８５℃以上９５℃以下である。
【００１９】
ＩＲラテックスを攪拌する際の攪拌時間は、特に限定されず、例えば、１０〜２００分間でもよく、２０〜１２０分間でもよい。また、攪拌条件も、特に限定されず、例えば、ゴムラテックスを攪拌可能な攪拌翼を持つ攪拌機を用いて、５０〜１０００ｒｐｍで攪拌してもよく、１００〜５００ｒｐｍで攪拌してもよい。
【００２０】
ＩＲラテックスを攪拌する際のＩＲラテックスの濃度は、特に限定されず、例えば、ゴム濃度（ＤＲＣ：Dry Rubber Content）で１０〜６０質量％でもよく、２０〜５０質量％でもよい。
【００２１】
ＩＲラテックスを攪拌する際には、ビニルモノマーとの共重合反応を阻害しない界面活性剤をＩＲラテックスに添加しておいてもよい。そのような界面活性剤としては、以下に列挙する様々なアニオン界面活性剤、ノニオン界面活性剤、カチオン界面活性剤を用いることができる。
【００２２】
アニオン界面活性剤としては、例えば、カルボン酸系、スルホン酸系、硫酸エステル系、リン酸エステル系等が挙げられる。
【００２３】
カルボン酸系のアニオン界面活性剤としては、炭素数が６〜３０であるカルボン酸塩、例えば、脂肪酸塩、多価カルボン酸塩、ダイマー酸塩、ポリマー酸塩、トール油脂肪酸塩などが挙げられる。中でも、炭素数１０〜２０のカルボン酸塩が好適である。カルボン酸系のアニオン界面活性剤の炭素数が６以上であることにより、蛋白質および不純物の分散・乳化作用を向上することができ、また、炭素数が３０以下であることにより、水に分散させやすくすることができる。
【００２４】
スルホン酸系のアニオン界面活性剤としては、例えばアルキルベンゼンスルホン酸塩、アルキルスルホン酸塩、アルキルナフタレンスルホン酸塩、ナフタレンスルホン酸塩、ジフェニルエーテルスルホン酸塩等が挙げられる。
【００２５】
硫酸エステル系界面活性剤としては、例えばアルキル硫酸エステル塩、ポリオキシアルキレンアルキル硫酸エステル塩、ポリオキシアルキレンアルキルフェニルエーテル硫酸塩、トリスチレン化フェノール硫酸エステル塩、ポリオキシアルキレンジスチレン化フェノール硫酸エステル塩等が挙げられる。
【００２６】
リン酸エステル系のアニオン界面活性剤としては、アルキルリン酸エステル塩、ポリオキシアルキレンリン酸エステル塩等が挙げられる。
【００２７】
アニオン界面活性剤における上記化合物の塩としては、金属塩（Ｎａ，Ｋ，Ｃａ，Ｍｇ，Ｚｎ等）、アンモニウム塩、アミン塩（トリエタノールアミン塩等）などが挙げられる。
【００２８】
ノニオン界面活性剤としては、例えば、ポリオキシアルキレンエーテル系、ポリオキシアルキレンエステル系、多価アルコール脂肪酸エステル系、糖脂肪酸エステル系、アルキルポリグリコシド系等が挙げられる。
【００２９】
ポリオキシアルキレンエーテル系のノニオン界面活性剤としては、例えばポリオキシアルキレンアルキルエーテル、ポリオキシアルキレンアルキルフェニルエーテル、ポリオキシアルキレンポリオールアルキルエーテル、ポリオキシアルキレンスチレン化フェノールエーテル、ポリオキシアルキレンジスチレン化フェノールエーテル、ポリオキシアルキレントリスチレン化フェノールエーテル等が挙げられる。前記ポリオールとしては炭素数２〜１２の多価アルコールが挙げられ、例えばプロピレングリコール、グリセリン、ソルビトール、シュクロース、ペンタエリトリトール、ソルビタン等が挙げられる。
【００３０】
ポリオキシアルキレンエステル系のノニオン界面活性剤としては、例えばポリオキシアルキレン脂肪酸エステル等が挙げられる。多価アルコール脂肪酸エステル系のノニオン界面活性剤としては、炭素数２〜１２の多価アルコールの脂肪酸エステルまたはポリオキシアルキレン多価アルコールの脂肪酸エステルが挙げられる。より具体的には、例えばソルビトール脂肪酸エステル、ソルビタン脂肪酸エステル、脂肪酸モノグリセライド、脂肪酸ジグリセライド、ポリグリセリン脂肪酸エステル等が挙げられる。また、これらのポリアルキレンオキサイド付加物（例えばポリオキシアルキレンソルビタン脂肪酸エステル、ポリオキシアルキレングリセリン脂肪酸エステル等）も使用可能である。
【００３１】
糖脂肪酸エステル系のノニオン界面活性剤としては、例えばショ糖、グルコース、マルトース、フラクトース、多糖類の脂肪酸エステル等が挙げられ、これらのポリアルキレンオキサイド付加物も使用可能である。
【００３２】
アルキルポリグリコシド系のノニオン界面活性剤としては、例えばアルキルグルコシド、アルキルポリグルコシド、ポリオキシアルキレンアルキルグルコシド、ポリオキシアルキレンアルキルポリグルコシド等が挙げられ、これらの脂肪酸エステル類も挙げられる。また、これらのポリアルキレンオキサイド付加物も使用可能である。
【００３３】
ノニオン界面活性剤におけるアルキル基としては、例えば炭素数４〜３０のアルキル基が挙げられる。また、ポリオキシアルキレン基としては、炭素数２〜４のアルキレン基を有するものが挙げられ、例えば酸化エチレンの付加モル数が１〜５０モル程度のものが挙げられる。脂肪酸としては、例えば炭素数が４〜３０の直鎖または分岐した飽和または不飽和の脂肪酸が挙げられる。
【００３４】
カチオン界面活性剤としては、例えば、アルキルアミン塩型、アルキルアミン誘導体型およびそれらの第４級化物、ならびにイミダゾリニウム塩型等が挙げられる。
【００３５】
アルキルアミン塩型のカチオン界面活性剤としては、第１級アミン、第２級アミンおよび第３級アミンの塩が挙げられる。アルキルアミン誘導体型のカチオン界面活性剤は、エステル基、エーテル基、アミド基のうちの少なくとも１つを分子内に有するものであって、例えばポリオキシアルキレン（ＡＯ）アルキルアミンおよびその塩、アルキルエステルアミン（ＡＯ付加物を含む）およびその塩、アルキルエーテルアミン（ＡＯ付加物を含む）およびその塩、アルキルアミドアミン（ＡＯ付加物を含む）およびその塩、アルキルエステルアミドアミン（ＡＯ付加物を含む）およびその塩、アルキルエーテルアミドアミン（ＡＯ付加物を含む）およびその塩等が挙げられる。前記塩の種類としては、例えば塩酸塩、リン酸塩、酢酸塩、アルキル硫酸エステル、アルキルベンゼンスルホン酸、アルキルナフタレンスルホン酸、脂肪酸、有機酸、アルキルリン酸エステル、アルキルエーテルカルボン酸、アルキルアミドエーテルカルボン酸、アニオン性オリゴマー、アニオン性ポリマー等が挙げられる。アルキルアミン誘導体型カチオン界面活性剤のうち、酢酸塩の具体例としては、例えばココナットアミンアセテート、ステアリルアミンアセテート等が挙げられる。上記アルキルアミン塩型およびアルキルアミン誘導体型カチオン界面活性剤におけるアルキル基は特に限定されるものではないが、通常炭素数８〜２２の、直鎖状、分岐鎖状またはゲルベ状のものが挙げられる。
【００３６】
上記アルキルアミン塩型およびアルキルアミン誘導体型のカチオン界面活性剤の第４級化物としては、上記アルキルアミン塩およびアルキルアミン誘導体を、例えばメチルクロライド、メチルブロマイド、ジメチル硫酸、ジエチル硫酸等で第４級化したものが挙げられる。具体的には、ラウリルトリメチルアンモニウムハライド、セチルトリメチルアンモニウムハライド、ステアリルトリメチルアンモニウムハライド等のアルキルトリメチルアンモニウムハライド；  ジステアリルジメチルアンモニウムハライド等のジアルキルジメチルアンモニウムハライド；  トリアルキルメチルアンモニウムハライド；  ジアルキルベンジルメチルアンモニウムハライド；  アルキルベンジルジメチルアンモニウムハライド等が挙げられる。
【００３７】
イミダゾリニウム塩型のカチオン界面活性剤としては、例えば２−ヘプタデセニル−ヒドロキシルエチルイミダゾリン等が挙げられる。
【００３８】
上記例示の界面活性剤は、いずれか１種単独用いてもよく、２種以上組み合わせて用いてもよい。上記例示の界面活性剤の中でも、特に、ｐＨが６．５〜８．５の範囲において安定した界面活性を示すものとしては、例えば、ノニオン界面活性剤であるポリオキシエチレンノニルフェニルエーテル、アニオン界面活性剤であるポリオキシエチレンアルキルフェニルエーテル硫酸ナトリウム等が挙げられる。
【００３９】
以上の界面活性剤の添加量としては、ＩＲラテックス中での濃度で０．０１〜３質量％でもよく、０．０５〜２質量％でもよい。
【００４０】
上記のように加熱攪拌した後、遠心分離を行うことにより、合成ポリイソプレンゴムが含まれるクリーム分と漿液であるセラム分とに分離する。得られたクリーム分に水を加えて再分散させることにより、精製合成ポリイソプレンゴムラテックス（精製ＩＲラテックス）が得られる。
【００４１】
加熱攪拌と遠心分離は複数回繰り返して実施してもよい。すなわち、ＩＲラテックスを加熱攪拌し、遠心分離した後、クリーム分を再分散させる際にクリーム分に水と界面活性剤を加えて上記加熱条件下で攪拌し、次いで遠心分離を行い、この操作を複数回繰り返すようにしてもよい。繰り返し回数は特に限定されず、例えば、加熱攪拌及び遠心分離を２〜５回実施してもよい。
【００４２】
ＩＲラテックスを遠心分離する条件は、クリーム分とセラム分に分離することができれば特に限定されず、例えば、遠心加速度は、５０００〜５００００Ｇ（即ち４９０００〜４９００００ｍ／ｓ２）でもよく、７０００〜３００００Ｇ（即ち６８６００〜２９４０００ｍ／ｓ２）でもよい。また、遠心分離の時間は、例えば１０〜６０分間でもよく、２０〜４０分間でもよい。遠心分離の際の温度は、例えば１０〜４０℃でもよく、２０〜３５℃でもよい。
【００４３】
上記のようにして調製する精製ＩＲラテックスの濃度は、特に限定されず、例えば、ゴム濃度（ＤＲＣ）で１０〜６０質量％でもよく、２０〜５０質量％でもよい。また、精製ＩＲラテックスには、ビニルモノマーとの共重合反応を阻害しない界面活性剤として、上述した各種界面活性剤を添加してもよい。該界面活性剤の添加量としては、精製ＩＲラテックス中での濃度で０．０１〜３質量％でもよく、０．０５〜２質量％でもよい。
【００４４】
（グラフト共重合）
本実施形態では、上記で得られた精製ＩＲラテックスにビニルモノマーを添加してグラフト共重合させる。精製ＩＲラテックス中に含まれる合成ポリイソプレンゴム粒子表面にビニルモノマーをグラフトさせるためには、精製ＩＲラテックスにビニルモノマーを加えるとともに適当な重合開始剤を加えて反応させればよい。
【００４５】
ビニルモノマーとしては、合成ポリイソプレンゴム粒子表面にグラフト可能なものであれば特に限定されず、例えば、スチレン、メチルスチレン、エチルスチレン、プロピルスチレン、ブチルスチレン、ペンチルスチレン等のアルキルスチレンなどのスチレン系モノマー；  ビニルトリエトキシシラン、ビニルトリメトキシシラン、ビニルトリス（２−メトキシエトキシ）シラン、ビニルメチルジメトキシシランなどのビニルアルコキシシランモノマー；  （メタ）アクリル酸、（メタ）アクリル酸メチル、２−ヒドロキシエチル（メタ）アクリレート等の（メタ）アクリル酸系モノマー；  （メタ）アクリルアミド、アルキル（メタ）アクリルアミドなどの（メタ）アクリルアミド系モノマー；  酢酸ビニルなどのビニルエステル系モノマー；  アクリロニトリルなどのニトリル系ビニルモノマー；  ビニルピロリドン等が挙げられる。これらはいずれか１種用いてもよく、２種以上組み合わせて用いてもよい。ここで、「（メタ）アクリル酸」とは、アクリル酸及びメタクリル酸のうちの一方又は両方を意味し、「（メタ）アクリレート」とは、アクリレート及びメタクリレートのうちの一方又は両方を意味し、「（メタ）アクリルアミド」とは、アクリルアミド及びメタクリルアミドのうちの一方又は両方を意味する。
【００４６】
ビニルモノマーの添加量は、特に限定されないが、合成ポリイソプレンゴム１００質量部に対して５〜３０質量部であることが好ましく、より好ましくは１０〜２０質量部である。このような添加量とすることで、ビニルモノマーのグラフト量を確保して改質効果を高めるとともに、ホモポリマーの生成を抑制してグラフト効率を高めることができる。
【００４７】
重合開始剤としては、例えば、過酸化ベンゾイル、過酸化水素、クメンヒドロペルオキシド、ｔｅｒｔ−ブチルヒドロペルオキシド、ジ−ｔｅｒｔ−ブチルペルオキシド、２，２−アゾビスイソブチロニトリル、過硫酸カリウムなどの過酸化物が挙げられ、特にレドックス系の重合開始剤が重合温度を低減させる上で好ましい。レドックス系の重合開始剤において、過酸化物と組み合わされる還元剤としては、例えばテトラエチレンペンタミン、メルカプタン類、酸性亜硫酸ナトリウム、還元性金属イオン、アスコルビン酸などが挙げられる。レドックス系の重合性開始剤における組み合わせ例としては、ｔｅｒｔ−ブチルヒドロペルオキシドとテトラエチレンペンタミン、過酸化水素とＦｅ２＋塩、Ｋ２ＳＯ２Ｏ８とＮａＨＳＯ３などが挙げられる。重合開始剤の添加量は、特に限定されず、例えば、ビニルモノマー１００モルに対して０．３〜１０モル％でもよい。
【００４８】
精製ＩＲラテックス、ビニルモノマー及び重合開始剤を反応容器に仕込み、２５〜８０℃で１〜１０時間反応を行わせることにより、合成ポリイソプレンゴム粒子表面にビニルモノマーをグラフト共重合してなる合成ポリイソプレン共重合体を含むラテックスが得られる。
【００４９】
得られたラテックスにメタノールを加えて凝固させることにより固形状の合成ポリイソプレン共重合体を回収することができる。あるいはまた、上記ラテックスを用いてキャスト成形により、合成ポリイソプレン共重合体の膜（即ち、シートないしフィルム）を作製してもよい。
【００５０】
（合成ポリイソプレン共重合体）
上記により得られる本実施形態に係る合成ポリイソプレン共重合体は、合成ポリイソプレンゴム粒子の表面にビニルモノマーがグラフト共重合されたものであり、合成ポリイソプレングラフト共重合体とも称される。該合成ポリイソプレン共重合体は、グラフト鎖により形成された厚さ１〜１００ｎｍの連続相中に合成ポリイソプレンゴム粒子が相分離した状態で分散したナノマトリックス構造を有する。
【００５１】
本実施形態に係る合成ポリイソプレン共重合体は、ナノマトリックス構造を有する合成ポリイソプレン共重合体のみからなるものでもよいが、該合成ポリイソプレン共重合体とともに上記ビニルモノマーからなるホモポリマーを含んでもよい。すなわち、上記のグラフト共重合に際しては、グラフト共重合体だけでなく、ビニルモノマーからホモポリマーも通常生成されるので、そのようなホモポリマーを混在した状態で含む混合物でもよい。従って、上記製造方法により得られる重合体は、合成ポリイソプレン共重合体を含むゴム材料ということもできる。ここで、ゴム材料とは、ゴム製品を製造する際に材料として用いるゴムのことをいう。
【００５２】
かかるナノマトリックス構造を有する合成ポリイソプレン共重合体において、合成ポリイソプレンゴム粒子の粒径は、原料のＩＲラテックスの粒径に依存し、特に限定するものではないが、平均粒径が０．０１〜２０μｍでもよく、０．０４〜３．０μｍでもよい。ここで、平均粒径は、透過型電子顕微鏡（ＴＥＭ）の画像から、無作為抽出された１００個の粒子の直径を計測することにより、その相加平均として求められる。粒子の直径は、例えば、MediaCybernetics社の画像処理ソフト「Image-Pro Plus」を用いて、粒子の外周の２点を結び、かつ重心を通る径を、２度刻みに測定した値の平均値とすることができる。なお、原料であるＩＲラテックスを用いて合成ポリイソプレンゴム粒子の粒径を測定する場合、レーザ回折式粒度分布測定装置を用いて測定したＤ５０の値を用いればよい。
【００５３】
上記ナノマトリックス構造において、ビニルモノマーの重合体であるグラフト鎖は、厚さ１〜１００ｎｍの連続相（即ち、マトリックス相）を形成している。連続相は、合成ポリイソプレンゴム粒子の粒子間に介在してこれらゴム粒子を相分離するものであり、ゴム粒子の間に層状に形成されている。連続相の厚さが１〜１００ｎｍであり、ナノメートルオーダーであるため、連続相はナノマトリックス相と称することができる。連続相の厚さは、より好ましくは５〜５０ｎｍである。ここで、連続相の厚さは、透過型電子顕微鏡（ＴＥＭ）の画像から、無作為抽出された１００組のゴム粒子間に形成されたグラフト鎖の厚さを計測することにより、その相加平均として求められる。
【００５４】
合成ポリイソプレン共重合体において、ビニルモノマーからなるグラフト鎖の含有率は、特に限定されず、例えば３〜３０質量％でもよく、５〜２５質量％でもよく、８〜２０質量％でもよい。ここで、グラフト鎖の含有率は、合成ポリイソプレン共重合体全体の質量に対するグラフト鎖部分の質量の比率である。
【００５５】
一実施形態において、合成ポリイソプレン共重合体の膜を形成する場合、その膜の厚さは特に限定されず、例えば１０〜１０００μｍでもよく、１０〜５００μｍでもよい。
【００５６】
本実施形態に係る合成ポリイソプレン共重合体は、ビニルモノマーがグラフト共重合されてなる上記のナノマトリックス構造を持つことにより、合成ポリイソプレンゴムの優れた性質を有するとともに、未変性の合成ポリイソプレンゴムと比較して、破断歪みと破断強度を向上することができる。
【００５７】
本実施形態に係る合成ポリイソプレン共重合体の用途は、特に限定されず、空気入りタイヤなどのタイヤ、防振ゴム、コンドームやゴム手袋などの医療分野や家庭用品等の各種ゴム製品の材料として用いることができる。
【実施例】
【００５８】
以下、実施例により合成ポリイソプレン共重合体及びその製造方法についてより具体的に説明するが、本発明はこれらの実施例に限定されるものではない。【００５９】
（実施例１）
原料ＩＲラテックスとして、日本ゼオン（株）製のシス−１，４−ポリイソプレンゴムラテックス「ＭＥ１１００」（ＴＳＣ（全固形分）：約５６．４質量％）を用いた。また、ビニルモノマーとして、スチレンを１０質量％水酸化ナトリウム水溶液で３回洗浄後、蒸留水で中性になるまで洗浄したものを用いた。【００６０】
図１に示す手順に従い、ＩＲラテックスを精製し、スチレンのグラフト共重合を行った。詳細は以下の通りである。【００６１】
原料ＩＲラテックスに、ドデシル硫酸ナトリウム（ＳＤＳ）（１級、キシダ化学（株）製）と蒸留水を加えて、ＳＤＳの濃度を１質量％かつＴＳＣを３０質量％に調製した。得られたＴＳＣ３０質量％のＩＲラテックスに対し、攪拌温度を５０℃に設定した上で、攪拌機を用いて、常圧、２００ｒｐｍで６０分攪拌した。その後、ＩＲラテックスに遠心分離（１００００Ｇ、３０℃、３０分）を行い、クリーム分とセラム分に分離した。このクリーム分に対し、蒸留水とＳＤＳを加えて、ＳＤＳの濃度が０．５質量％かつＤＲＣが３０質量％となるように再分散させ、得られたＩＲラテックスに対し、常圧、５０℃、２００ｒｐｍで６０分攪拌した後、遠心分離（１００００Ｇ、３０℃、３０分）を行った。この再分散、加熱攪拌及び遠心分離をもう一回繰り返した後、最後の遠心分離によって得られたクリーム分に、蒸留水とＳＤＳを加えて、ＳＤＳの濃度が０．１質量％かつＤＲＣが３０質量％となるように再分散させて、精製ＩＲラテックスを得た。【００６２】
精製ＩＲラテックスを３０℃かつ２００ｒｐｍで撹拌しながら１時間窒素置換した。その後、重合開始剤としてｔｅｒｔ−ブチルヒドロペルオキシド（ＴＢＨＰＯ）（純度６７％、キシダ化学（株）製）及びテトラエチレンペンタミン（ＴＥＰＡ）（含有率９５％、キシダ化学（株）製）を、それぞれＩＲラテックス中のゴム１ｋｇに対して６．６×１０−２モルにて順次滴下した。更に、ＩＲラテックス中のゴム１ｋｇに対して１．５モルのスチレンを滴下した。窒素雰囲気下、３０℃かつ４００ｒｐｍで２時間重合反応を行った。反応終了後のラテックスに対してロータリーエバポレーターを用いて９０℃で未反応のスチレンモノマーを取り除き、合成ポリイソプレン共重合体を含むラテックス（IR-graft-PSラテックス）を得た。その後、反応装置内に残ったゴム分をメタノールで凝固させて回収することにより、合成ポリイソプレン共重合体を得た。【００６３】
（実施例２〜４）
実施例１において、ＩＲラテックスの精製工程での攪拌温度を下記表１の通り、実施例２では６５℃、実施例３では８０℃、実施例４では９０℃に変更し、その他は実施例１と同様にして、合成ポリイソプレン共重合体を作製した。【００６４】
（スチレン含有率、スチレン反応率、グラフト効率）
実施例１〜４について、スチレン含有率、スチレン反応率、及びグラフト効率を表１に示す。スチレン含有量及びスチレン反応率の計算式は以下の通りである。
【数１】
2019138449.tif 000003
【００６５】
グラフト効率は次のようにして求めた。なお、いくつかの試料については、ＦＴ−ＩＲおよびＮＭＲ測定によりグラフトされていることを確認した。合成ポリイソプレン共重合体を含むラテックスをシャーレにキャストし、１週間真空乾燥させ、厚さ１ｍｍのアズキャストフィルムを得た。得られたアズキャストフィルムの約１ｇを約１ｍｍ四方に細かく切り、ソックスレー抽出器を用いて遮光しながら窒素雰囲気下でアセトン／２−ブタノン混合溶液（３：１）溶液を還流することにより２４時間抽出を行った。これにより可溶であるスチレンホモポリマーを不溶であるグラフト共重合体から取り除いた。下記計算式によりグラフト効率を算出した。ここで、Ｗｂはソックスレー抽出前のサンプル質量（ｇ）、Ｗａはソックスレー抽出後のサンプル質量（ｇ）、Ｙｍはスチレン含有率（％）である。
【数２】
2019138449.tif 000004
【００６６】
【表１】
2019138449.tif 000005
【００６７】
表１に示されたように、より高い温度で撹拌した精製ＩＲラテックスは反応率及びグラフト効率がより高いことが分かる。この結果から、精製工程において高温で撹拌するとＩＲラテックスに含まれているロジン系界面活性剤を除去できていることが考えられる。また、撹拌温度を９０℃にしたものは最も高い反応率及びグラフト効率を示し、５７．１質量％のスチレンがグラフト反応した合成イソプレングラフト共重合体を得ることができた。【００６８】
撹拌温度８０℃の場合、５０℃の場合よりも反応率が低かった。その理由は明らかではないが、ロジン酸の軟化点が８０℃近傍であることから、軟化点で何かしらの反応が起きている可能性が考えられる。この結果より、加熱条件としては、５０℃以上７０℃以下、又は、８５℃以上１００℃未満であることがより好ましいといえる。【００６９】
（モルフォロジー観察）
実施例１〜４で得られた合成ポリイソプレン共重合体を含むラテックスに所定のガラス型を浸漬し、加熱乾燥して厚さ約１ｍｍのゴム膜（キャストフィルム）を作製した。得られたゴム膜をＯｓＯ４にて染色してからクライオミクロトーム（Ｒｅｉｃｈｅｒｔ−Ｎｉｓｓｉ製Ｕｌｔｒａｃｕｔ  Ｎ）を用いて超薄切片を作製し、透過型電子顕微鏡（ＴＥＭ，日本電子（株）製ＪＥＭ−２１００、加速電圧２００ｋＶ）にて相分離構造を観察した。【００７０】
その結果、実施例１〜４のゴム膜中では、合成ポリイソプレンゴム粒子はグラフトしているポリスチレンと相分離しており、厚さ数ｎｍ〜数十ｎｍのグラフトスチレン連続相中に直径約１μｍ程度の合成ポリイソプレンゴム粒子が分散したものであり、グラフトスチレン連続相と合成ポリイソプレンゴム粒子分散相との相分離状態が観察された。図２は、実施例４で得られたゴム膜の透過型電子顕微鏡写真である。黒い相が合成ポリイソプレンゴム粒子、白い相がポリスチレンを示す。【００７１】
（引張試験）
上記で作製した実施例３のゴム膜と、原料ＩＲラテックスから作製したゴム膜（比較例１）について、ＪＩＳ  Ｋ６２５１に準拠した引張試験（一軸伸長試験）を行い、引張歪みと引張応力との関係を調べた。比較例１では、ラテックスとして原料ＩＲラテックスを用い、その他は実施例３と同様にして、該原料ＩＲラテックスに所定のガラス型を浸漬し、加熱乾燥することにより厚さ約１ｍｍのゴム膜（キャストフィルム）を作製した。【００７２】
引張試験の結果を図３に示す。引張試験は、実施例３及び比較例２のそれぞれについて５回行い、破断時の引張応力（破断応力）及び破断時の引張歪み（破断歪み）について５回の平均値を算出した。図３は５回の引張試験のうちの１回の歪み−応力曲線を示す。【００７３】
その結果、比較例１では破断歪み及び破断応力がそれぞれ８５０％及び０．１２ＭＰａであった。これに対し、実施例３では破断歪み及び破断応力がそれぞれ１０００％及び０．５２ＭＰａであり、比較例１よりも高かった。この結果から、合成ポリイソプレンゴムにスチレンをグラフト共重合させてナノマトリックス構造が形成されたことにより、合成ポリイソプレンゴムの破断歪みと破断強度が大きくなることが分かった。【００７４】
また、比較例１の歪み−応力曲線において歪み１５０％あたりで引張応力が大きく下がったのに対し、実施例３では引張応力が下がっておらず、ナノマトリックス構造の形成の有無により物性が大きく変化していた。【００７５】
（実施例５）
ビニルモノマーとしてケイ素含有ビニルモノマーであるビニルトリエトキシシラン(ＶＴＥＳ)を用い、合成ポリイソプレンゴムラテックスに対するグラフト共重合を試みた。ビニルトリエトキシシランは重合によりシリカを生成するため、グラフト共重合により得られるナノマトリックス構造は、厚さ数ｎｍ〜数十ｎｍのシリカナノ粒子が充填されたマトリックスに、平均直径１μｍ程度の合成ポリイソプレンゴム粒子を分散させることによって形成されるナノ相分離構造となる。かかるシリカナノマトリックス構造を有する合成ポリイソプレングラフト共重合体(IR-graft-PVTES)の調製を試みた。【００７６】
実施例３と同様に攪拌温度を８０℃として、精製ＩＲラテックスを得た（但し、ＤＲＣは２０質量％とした）。該精製ＩＲラテックスをセパラブルフラスコに入れ、３０分間窒素置換し、更に２００ｒｐｍで撹拌しながら３０分間窒素置換を行った。窒素雰囲気下において２００ｒｐｍで撹拌しながら、重合開始剤としてｔｅｒｔ−ブチルヒドロペルオキシド（ＴＢＨＰＯ）（純度６７％、キシダ化学（株）製）及びテトラエチレンペンタミン（ＴＥＰＡ）（含有率９５％、キシダ化学（株）製）を、それぞれＩＲラテックス中のゴム１ｋｇに対して６．６×１０−２モルにて順次滴下した。更に、ＩＲラテックス中のゴム１ｋｇに対して１．０５モルのビニルトリエトキシシラン（ＶＴＥＳ）モノマーを順次滴下し、３０℃で２時間重合を行った。反応終了後、未反応モノマーを８０℃で減圧除去し、ラテックスをシャーレ上にキャスト、風乾してから、５０℃で減圧乾燥することにより、合成ポリイソプレン−ポリビニルトリエトキシシラングラフト共重合体(IR-graft-PVTES)のフィルムを成膜した。【００７７】
調整したIR-graft-PVTES試料のモノマー反応率及びシリカ含有率を下記計算式で算出した。
【数３】
2019138449.tif 000006
灰分含有率は、精製ＩＲラテックスから作製したフィルム（IR試料）中に含まれる灰分の含有率であり、該IR試料１ｇを細断してから恒量に達したるつぼに移し、蓋をしない状態でガスバーナーを用いて弱火で加熱した。白煙が上がらなくなってから蓋をし、３０分間程度強熱後、恒量に達するまで繰り返し強熱した。得られた残留物重量（加熱後灰分の質量）からIR試料の灰分含有率を算出した。シリカ含有率は、IR-graft-PVTES試料に対して、IR試料と同様に求めた残留物重量（加熱後全固体質量）からIR試料の灰分量を減算することにより算出した。【００７８】
その結果、実施例５で得られたIR-graft-PVTES試料のモノマー反応率は５０％、シリカ含有率は５．６６質量％であった。【００７９】
IR試料とIR-graft-PVTES試料のゲル含有率を測定した。試料４０ｍｇを秤とり、乾燥トルエン４０ｍｌに浸漬してから暗所で一週間静置した。その後、１０，０００Ｇで３０分間遠心分離することにより、トルエン不溶分（ゲル分）をトルエン可溶分（ゾル分）から分離した。ゲル分は、一週間減圧乾燥してから、精秤した。そして、下記計算式によりゲル含有率を算出した。
【数４】
2019138449.tif 000007
【００８０】
その結果、原料であるIR試料のゲル含有率が３．５８％に対して、IR-graft-PVTES試料のゲル含有率は１８．１７％であり、大きく増加した。これは、ゴム粒子とモノマーをグラフトし、ゴム粒子が架橋されたことによると考えられる。【００８１】
IR-graft-PVTES試料について、クライオミクロトーム（Ｒｅｉｃｈｅｒｔ−Ｎｉｓｓｉ製Ｕｌｔｒａｃｕｔ  Ｎ）を用いて超薄切片を作製し、透過型電子顕微鏡（ＴＥＭ，日本電子（株）製ＪＥＭ−２１００、加速電圧２００ｋＶ）にてモルフォロジー観察を行った。図４にIR-graft-PVTES試料の５０００倍及び１００００倍で撮影したＴＥＭ画像を示す。画像中の白い領域がゴム相、黒い領域がシリカ相である。５０００倍の画像（Ａ）には、全体的に明確なナノマトリックス構造を確認できなかったが、一部のシリカ粒子がゴム粒子の周りに存在していることを観察できた。該シリカ粒子はおそらくグラフトしてないホモポリマーの塊であると考えられる。１００００倍の画像（Ｂ）では、直径数ｎｍのシリカ粒子により形成した薄い凝集相が多少ゴム粒子の間に存在しており、マトリックスを構成するグラフト鎖のシリカであることが分かる。【００８２】
IR-graft-PVTES試料について、東洋精機製ストログラフＶＧ１０Ｅを用いてＪＩＳ  Ｋ６２５１に準じて引張試験を行った。IR-graft-PVTES試料をダンベル状７号形で打ち抜き、室温下、引張速度２００ｍｍ／分で引張試験を行った。【００８３】
図５にIR試料とIR-graft-PVTES試料の応力―歪曲線を示す。これらの試料は加硫されていないため、引っ張られるとき分子鎖が流れてしまい、そのため滑らかな曲線を得られなかった。更に、破断応力が低すぎるので、試料片が切られても試験機が感知しなかったことから、確実な破断応力を測定できなかった。しかしながら、全体的にIR-graft-PVTESの応力―歪曲線はIR試料を上回っていた。一定の歪でIR-graft-PVTES試料の応力がIR試料の応力より２倍ほど高くなった。また立ち上がり部分の曲線を見ると、IR-graft-PVTES試料の弾性率はIR試料より高くなった。これは、ＴＥＭ画像からわかった少量のナノマトリックスの形成およびシリカ粒子の充填によりある程度の補強効果を示したためと考えられる。【００８４】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその省略、置き換え、変更などは、発明の範囲や要旨に含まれると同様に、特許請求の範囲に記載された発明とその均等の範囲に含まれるものである。
【図１】
2019138449.tif 000008
【図２】
2019138449.tif 000009
【図３】
2019138449.tif 000010
【図４】
2019138449.tif 000011
【図５】
2019138449.tif 000012
【国際調査報告】
2019138449.tif 000013
2019138449.tif 000014
2019138449.tif 000015
2019138449.tif 000016